(57)【特許請求の範囲】
【請求項１】
透明層、白色層及び灰色層の３層を当該順に有する多層フィルムであって、
（１）前記透明層は顔料を含有しない層であり、前記白色層は白色顔料を含有する層であり、前記灰色層は白色顔料及び黒色顔料を含有する層であり、
（２）前記３層は、いずれもポリオレフィン系樹脂を含有し、且つ、前記３層のうち前記透明層が位置する側が太陽光が当たる側であり、
（３）前記多層フィルムの太陽光が当たる側の日射反射率が６０％以上であり、
（４）前記灰色層の可視光線反射率が５％以上５０％以下であり、且つ、前記灰色層は着色層の位置では太陽光が当たる側から最も離れており、
（５）前記多層フィルムの全光線透過率が０．０１％以下である、
ことを特徴とする遮熱遮光性農業用フィルム。
【請求項２】
前記３層のみからなる、請求項１に記載の遮熱遮光性農業用フィルム。
【請求項３】
菌床栽培及び／又は電照栽培のハウス展張用である、請求項１又は２に記載の遮熱遮光性農業用フィルム。
【発明の詳細な説明】
【技術分野】
【０００１】
本発明は、遮熱遮光性農業用フィルムに関する。
【背景技術】
【０００２】
従来、遮熱性、遮光性を有する農業用フィルム（遮熱遮光性フィルム）は、シイタケに代表される菌床栽培、花卉園芸植物の開花時期を調整する電照栽培等に使用されている。
【０００３】
特許文献１には、農業用施設に使用される遮光性農業用ポリオレフィン系樹脂フイルムであって、特に遮光安定性、フイルム強度、耐候性の良好な５層構造の遮光性農業用ポリオレフィン系樹脂フイルムが開示されている。
【０００４】
具体的には、特許文献１の請求項１には、「農業用施設などに被覆される遮光性農業用ポリオレフィン系樹脂フイルムの外面側の層から、（Ａ）線状低密度ポリエチレン樹脂を主成分とする透明樹脂層、（Ｂ）線状低密度ポリエチレン樹脂を主成分とする樹脂成分に酸化チタン顔料を配合した白色樹脂層、（Ｃ）線状低密度ポリエチレン樹脂を主成分とする樹脂成分に酸化チタン顔料およびカーボンブラック顔料を配合した灰色樹脂層、（Ｄ）酢酸ビニル含有量が５〜２８重量％のポリオレフィン系樹脂からなる樹脂成分に酸化チタン顔料を配合した白色樹脂層、（Ｅ）酢酸ビニル含有量が３〜１５重量％のポリオレフィン系樹脂からなる透明樹脂層の順に５層構造とされ、フイルム全体の厚みが７５〜１６０μｍの範囲で、遮光率が９９．９％以上であることを特徴とする遮光性農業用ポリオレフィン系樹脂フイルム。」が開示されている。
【先行技術文献】
【特許文献】
【０００５】
【特許文献１】特許第４５０４５７３号公報
【発明の概要】
【発明が解決しようとする課題】
【０００６】
特許文献１に記載の遮光性農業用ポリオレフィン系樹脂フイルムは、着色層のうち白色樹脂層を内面側に配置することによって電照栽培に用いるナトリウムランプなどの反射率を高めることが記載されているが、強すぎる光の反射により作物の育成調整が難しくなるという問題がある。また、強すぎる光の反射は遮光性のハウス内で作業をする際に眩しすぎることにより作業時の快適な視野の確保の妨げになるという問題もある。
【０００７】
よって、本発明は、菌床栽培及び／又は電照栽培のハウス展張用として有用な遮熱遮光性農業用フィルムであって、遮熱遮光性に加えて電照栽培に用いるナトリウムランプなどの反射率を作物の生育調整に適した範囲に設定でき、且つ、遮光性のハウス内での作業時に快適な視野の確保が可能な遮熱遮光性農業用フィルムを提供することを目的とする。
【課題を解決するための手段】
【０００８】
本発明者らは上記目的を達成すべく鋭意研究を重ねた結果、特定の層構成を有する多層フィルムによれば上記目的を達成できることを見出し、本発明を完成するに至った。
【０００９】
即ち、本発明は、下記の農業用フィルムに関する。
１．透明層、白色層及び灰色層の３層を当該順に有する多層フィルムであって、
（１）前記透明層は顔料を含有しない層であり、前記白色層は白色顔料を含有する層であり、前記灰色層は白色顔料及び黒色顔料を含有する層であり、
（２）前記３層は、いずれもポリオレフィン系樹脂を含有し、且つ、前記３層のうち前記透明層が位置する側が太陽光が当たる側であり、
（３）前記多層フィルムの太陽光が当たる側の日射反射率が６０％以上であり、
（４）前記灰色層の可視光線反射率が５％以上５０％以下であり、且つ、前記灰色層は着色層の位置では太陽光が当たる側から最も離れており、
（５）前記多層フィルムの全光線透過率が０．０１％以下である、
ことを特徴とする遮熱遮光性農業用フィルム。
２．前記３層のみからなる、上記項１に記載の遮熱遮光性農業用フィルム。
３．菌床栽培及び／又は電照栽培のハウス展張用である、上記項１又は２に記載の遮熱遮光性農業用フィルム。
【発明の効果】
【００１０】
本発明の遮熱遮光性農業用フィルムは、特定の３層（透明層、白色層及び灰色層）を当該順に有し、特に着色層の位置では太陽光が当たる側から最も離れた位置に可視光線反射率が５％以上５０％以下の灰色層を有することにより、遮熱遮光性に加えて電照栽培に用いるナトリウムランプなどの反射率を作物の生育調整に適した範囲に設定でき、且つ、遮光性のハウス内での作業時に快適な視野を確保することができる。本発明の遮熱遮光性農業用フィルムは、菌床栽培及び／又は電照栽培のハウス展張用として有用である。
【図面の簡単な説明】
【００１１】
【図１】本発明の遮熱遮光性農業用フィルムの層構成の一例を示す断面模式図である。
【発明を実施するための形態】
【００１２】
本発明の遮熱遮光性農業用フィルムは、透明層（Ａ層）、白色層（Ｂ層）及び灰色層（Ｃ層）の３層を当該順に有する多層フィルムであって、
（１）前記３層は、いずれもポリオレフィン系樹脂を含有し、且つ、前記３層のうち前記透明層が位置する側が太陽光が当たる側であり、
（２）前記多層フィルムの太陽光が当たる側の日射反射率が６０％以上であり、
（３）前記灰色層の可視光線反射率が５％以上５０％以下であり、且つ、前記灰色層は着色層の位置では太陽光が当たる側から最も離れており、
（４）前記多層フィルムの全光線透過率が０．０１％以下である、
ことを特徴とする。
【００１３】
以下、本発明の遮熱遮光性農業用フィルムを構成する各層について説明する。
【００１４】
図１は本発明の遮熱遮光性農業用フィルムの層構成の一例を示している。図１は必須の３層〔透明層（Ａ層）、白色層（Ｂ層）及び灰色層（Ｃ層）〕のみからなる層構成を示しているが、本発明の所定の層構成の条件及び効果に影響を与えない範囲でその他の層を有することができる。図１の遮熱遮光性農業用フィルムを用いてハウス展張した場合、透明性（Ａ層）が太陽光が当たる側であり、灰色層（Ｃ層）がハウス内側となる。
【００１５】
透明層（Ａ層）、白色層（Ｂ層）及び灰色層（Ｃ層）は、いずれも樹脂成分としてポリオレフィン系樹脂を含有する。樹脂成分１００重量％中のポリオレフィン系樹脂の含有量は主成分となり得る量であればよいが、通常６０重量％以上が好ましく、８０重量％以上がより好ましく、全樹脂成分がポリオレフィン系樹脂であることがより好ましい。ポリオレフィン系樹脂以外の樹脂を混合する場合には、ポリ塩化ビニル等の樹脂が挙げられる。
【００１６】
ポリオレフィン系樹脂としては特に限定されず、α−オレフィン系の単独重合体、α−オレフィンを主成分とする異種単量体との共重合体、α−オレフィンと共役ジエンまたは非共役ジエン等の多不飽和化合物、アクリル酸、メタクリル酸、酢酸ビニル等との共重合体等を用いることができ、例えば、高密度、低密度又は直鎖状低密度ポリエチレン、ポリプロピレン、エチレン−プロピレン共重合体、エチレン−ブテン共重合体、エチレン−４−メチル−１−ペンテン共重合体、エチレン−酢酸ビニル共重合体（ＥＶＡ）、エチレン−アクリル酸共重合体等が挙げられる。これらのうち、密度が０．８９０〜０．９３５の低密度ポリエチレン、直鎖状低密度ポリエチレン、エチレン−α−オレフィン共重合体および酢酸ビニル含有量が３０重量％以下のエチレン−酢酸ビニル共重合体が、透明性や耐候性および価格の点から樹脂成分として好ましい。
【００１７】
また、本発明において、ポリオレフィン系樹脂の少なくとも一成分としてメタロセン触媒で共重合して得られるエチレン−α−オレフィン共重合樹脂を使用することができる。これは、通常、メタロセンポリエチレンといわれているものであり、エチレンとブテン−１、ヘキセン−１、４−メチルペンテン−１、オクテンなどのα−オレフィンとの共重合体である。
【００１８】
ポリオレフィン系樹脂としてエチレン−α−オレフィン共重合体を用いる場合、当該エチレン−α−オレフィン共重合体のＪＩＳ−Ｋ７２１０により測定されるメルトフローレート（ＭＦＲ）は、０．０１〜１０ｇ／１０分が好ましく、０．１〜５ｇ／１０分がより好ましい。該ＭＦＲがこの範囲より大きいと成形時に農業用フィルムが蛇行して安定しないおそれがある。また、該ＭＦＲがこの範囲より小さいと成形時の樹脂圧力が増大し、成形機に負荷がかかるため、生産量を減少させて圧力の増大を抑制しなければならず、実用性に乏しくなるおそれがある。
【００１９】
上記エチレン−α−オレフィン共重合体のＪＩＳ  Ｋ７１１２により測定される密度は、０．８８０〜０．９３０ｇ／ｃｍ３が好ましく、０．８８０〜０．９２０ｇ／ｃｍ３がより好ましい。該密度が上記範囲であることにより、樹脂成分の透明性に優れ、且つ、表面のべたつきが抑制されてブロッキングの発生を抑制することができる。
【００２０】
上記エチレン−α−オレフィン共重合体のゲルパーミュレーションクロマトグラフィー（ＧＰＣ）によって求められる分子量分布（重量平均分子量／数平均分子量）は１．５〜３．５が好ましく、１．５〜３．０がより好ましい。該分子量分布が上記範囲であることにより、農業用フィルムの機械的強度が優れ、且つ、成形時に農業用フィルムの蛇行が抑制されて、生産性に優れる。
【００２１】
ポリオレフィン系樹脂としてエチレン−酢酸ビニル共重合体を用いる場合、当該共重合体は、酢酸ビニル含有量が３〜２５重量％の範囲が好ましく、５〜２０重量％の範囲がより好ましい。酢酸ビニル含有量を上記範囲とすることにより、農業用フィルムの硬化が抑制されてハウス展張時にシワや弛みの発生が抑制される。また、酢酸ビニル含有量を上記範囲とすることにより、樹脂の融点の低下によるハウス展張時の夏場の高温下での農業用フィルムの弛みが抑制され、風でばたついてハウス構造体との擦れが生じることによる破れの発生を抑制することができる。
【００２２】
透明層（Ａ層）
透明層（Ａ層）は、上記ポリオレフィン系樹脂（及び他の樹脂成分との混合物）のうち透明性の樹脂成分により製膜することができる。
【００２３】
透明層（Ａ層）の厚さは限定的ではないが、１０〜４０μｍが好ましく、１５〜３０μｍがより好ましい。
【００２４】
透明層（Ａ層）には本発明の効果を妨げない範囲で添加剤を添加することができる。添加剤としては、ヒンダードアミン系光安定剤、滑剤、酸化防止剤等が挙げられる。
【００２５】
前記ヒンダードアミン系光安定剤としては、従来公知の任意のものを使用できる。その具体例としては、コハク酸ジメチル−１−（２−ヒドロキシエチル）−４−ヒドロキシ−２，２，６，６−テトラメチルピペリジン重縮合物、テトラキス（２，２，６，６−テトラメチル−４−ピペリジル）−１，２，３，４−ブタンテトラカルボキシレート、ポリ｛［６−［（１，１，３，３−テトラメチルブチル）アミノ］−１，３，５−トリアジン−２，４−ジイル］［（２，２，６，６−テトラメチル−４−ピペリジル）イミノ］ヘキサメチレン［（２，２，６，６−テトラメチル−４−ピペリジル）イミノ］｝等が挙げられる。これらのヒンダードアミン系光安定剤は単独で使用しても、２種以上を併用してもよい。例えば、ＢＡＳＦジャパンから販売されている製品名ＴＩＮＵＶＩＮ ６２２、ＣＨＩＭＡＳＳＯＲＢ  ９４４などが知られている。
【００２６】
滑剤としては、例えば、ステアリン酸アマイド等の飽和脂肪酸アマイド、エルカ酸アマイド、オレイン酸アマイド等の不飽和脂肪酸アマイド、エチレンビスステアリン酸アマイド等のビスアマイドなどが挙げられる。これらの滑剤は単独で使用しても、２種以上を併用してもよい。
【００２７】
酸化防止剤としては、例えば、カルボン酸の金属塩、フェノール系抗酸化剤、有機亜燐酸エステル等のキレーターなどが挙げられる。これらの酸化防止剤は単独で使用しても、２種以上を併用してもよい。
【００２８】
白色層（Ｂ層）
白色層（Ｂ層）は、上記ポリオレフィン系樹脂（及び他の樹脂成分との混合物）のうち透明性の樹脂成分に白色顔料を添加することにより製膜することができる。
【００２９】
白色顔料としては限定的ではないが、例えば、酸化チタン、酸化ジルコニア、炭酸カルシウム、硫酸カルシウム、酸化亜鉛、硫酸バリウム、炭酸バリウム、シリカ、アルミナ、カオリン、クレー、タルク、白土、水酸化アルミ、炭酸マグネシウム、白色中空樹脂エマルジョンからなる群から選択される一種又は二種以上の混合物が挙げられる。これらの白色顔料の中でも金属酸化物が好ましく、酸化チタン、酸化ジルコニア、炭酸カルシウム、硫酸カルシウム、酸化亜鉛、硫酸バリウム、炭酸バリウム、シリカ、アルミナ等であり、特に酸化チタンが好ましい。これらの白色顔料の含有量は、特に多層フィルムの太陽光が当たる側の日射反射率が６０％以上となるように調整する。
【００３０】
白色層（Ｂ層）の厚さは限定的ではないが、５０〜１３０μｍが好ましく、６０〜１００μｍがより好ましい。
【００３１】
白色層（Ｂ層）には本発明の効果を妨げない範囲で添加剤を添加することができる。添加剤としては、ヒンダードアミン系光安定剤、滑剤、酸化防止剤等が挙げられる。これらの添加剤については、透明層（Ａ層）で説明したものが同様に使用できる。
【００３２】
灰色層（Ｃ層）
灰色層（Ｃ層）は、上記ポリオレフィン系樹脂（及び他の樹脂成分との混合物）のうち透明性の樹脂成分に白色顔料及び黒色顔料を添加することにより製膜することができる。
【００３３】
白色顔料としては、白色層（Ｂ層）で記載したものが使用できる。
【００３４】
黒色顔料としては限定的ではないが、例えば、ファーネスブラック、ランプブラック、アセチレンブラック、チャネルブラック等のカーボンブラック類、銅酸化物、鉄酸化物等の金属類、アニリンブラック等の有機顔料からなる群から選択される一種又は二種以上の混合物が挙げられる。これらの中でもカーボンブラック類が好ましい。
【００３５】
灰色層（Ｃ層）中の白色顔料及び黒色顔料の含有量は、特に灰色層の可視光線反射率が５％以上５０％以下となるように調整する。
【００３６】
具体的には、ポリオレフィン系樹脂１００重量部に対して、白色顔料は、１５重量部〜９０重量部が好ましく、２０重量部〜８０重量部がより好ましく、３０〜７５重量部がさらに好ましい。また、ポリオレフィン系樹脂１００重量部に対して、黒色顔料は、２重量部〜３０重量部が好ましく、３重量部〜１０重量部がより好ましく、３〜７重量部がさらに好ましい。
【００３７】
灰色層（Ｃ層）の厚さは限定的ではないが、１５〜４０μｍが好ましく、２０〜３０μｍがより好ましい。
【００３８】
灰色層（Ｃ層）には本発明の効果を妨げない範囲で添加剤を添加することができる。添加剤としては、ヒンダードアミン系光安定剤、滑剤、酸化防止剤等が挙げられる。これらの添加剤については、透明層（Ａ層）で説明したものが同様に使用できる。
【００３９】
上記透明層（Ａ層）、白色層（Ｂ層）及び灰色層（Ｃ層）の３層の厚さの割合は限定的ではないが、Ａ層：Ｂ層：Ｃ層は１０〜２０：６０〜７０：１５〜２５の範囲が好ましい。
【００４０】
その他の層及び本発明の遮熱遮光性農業用フィルムの特性
本発明の遮熱遮光性農業用フィルムは、上記透明層（Ａ層）、白色層（Ｂ層）及び灰色層（Ｃ層）の３層以外に、本発明の所定の層構成の条件及び効果に影響を与えない範囲でその他の層を有することができる。例えば、透明層（Ａ層）のより外側（太陽光が当たる側）に透明性の保護層を有してもよく、また、灰色層（Ｃ層）のより内側（ハウス展張時のハウス内側）に透明性の保護層を有してもよい。
【００４１】
本発明の遮熱遮光性農業用フィルムは、多層フィルムの太陽光が当たる側の日射反射率が６０％以上である。日射反射率は６０％以上であればよいが、８０％以上が好ましい。本明細書における日射反射率は、分光光度計（日本分光(株)製、品番Ｖ−６７０）を用いてＪＩＳ  Ｋ５６０２に準拠して太陽光が当たる側の日射反射率を測定した値である。
【００４２】
本発明の遮熱遮光性農業用フィルムは、灰色層の可視光線反射率が５％以上５０％以下である。可視光線反射率は５％以上５０％以下であればよいが、１０％以上５０％以下が好ましい。本明細書における可視光線反射率は、分光光度計（日本分光(株)製、品番Ｖ−６７０）を用いて、灰色層の可視光線反射率を測定し５５０ｎｍの数値を求めた値である。なお、上記可視光線反射率の測定値は、前記のように灰色層（Ｃ層）のより内側（ハウス展張時のハウス内側）に透明性の保護層を更に有する場合には、本発明の遮熱遮光性農業用フィルムの最も内側から透明性の保護層を通して灰色層の可視光線反射率を測定した値を意味する。
【００４３】
本発明の遮熱遮光性農業用フィルムは、多層フィルムの全光線透過率が０．０５％以下である。全光線透過率は０．０５％以下であればよいが、０．０１％以下が好ましい。本明細書における全光線透過率は、ヘーズメーター（日本電色工業株式会社製、品番ＮＤＨ２０００）を用いてＪＩＳ  Ｋ７１０５に準拠して多層フィルムの全光線透過率を測定した値である。
【００４４】
上記特徴を有する本発明の遮熱遮光性農業用フィルムは、遮熱遮光性に加えて電照栽培に用いるナトリウムランプなどの反射率を作物の生育調整に適した範囲に設定でき、且つ、遮光性のハウス内での作業時に快適な視野を確保することができる。かかる遮熱遮光性農業用フィルムは、菌床栽培及び／又は電照栽培のハウス展張用として有用である。
【実施例】
【００４５】
以下、実施例及び比較例を示して本発明を具体的に説明する。但し、本発明は実施例に限定されない。
【００４６】
実施例１〜６及び比較例１〜３
３層押出機のそれぞれの押出機内に、透明層（Ａ層）、白色層（Ｂ層）及び灰色層（Ｃ層）の各層が表１に記載の配合となるように樹脂成分及び顔料を投入し、溶融混練した。
【００４７】
Ａ層、Ｂ層及びＣ層の各層の厚さの比がＡ層：Ｂ層：Ｃ層＝１５：６５：２０となるようインフレーション法で３層を共押出しし、厚さ１５０μｍの農業用フィルムを得た。
【００４８】
得られた実施例及び比較例の農業用フィルムについて、以下の評価を行った。
≪灰色層（Ｃ層）の可視光線反射率≫
分光光度計（日本分光株式会社製、品番Ｖ−６７０）を用いて灰色層の可視光線反射率を測定し、５５０ｎｍの数値を求めた。
【００４９】
評価基準は下記の通りとした。△又は○が許容範囲である。
×…５％未満又は５０％超過
△…５％以上１０％未満
○…１０％以上５０％以下
結果を表１に示す。
≪太陽光が当たる側（Ａ層側）の日射反射率≫
分光光度計（日本分光株式会社製、品番Ｖ−６７０）を用いてＪＩＳ  Ｋ５６０２に準拠して太陽光が当たる側（Ａ層側）の日射反射率を測定した。
【００５０】
評価基準は下記の通りとした。△又は○が許容範囲である。
×…６０％未満
△…６０％以上８０％未満
○…８０％以上
結果を表１に示す。
≪遮光性（全光線透過率）≫
ヘーズメーター（日本電色工業株式会社製、品番ＮＤＨ２０００）を用いてＪＩＳ  Ｋ７１０５に準拠して農業用フィルムの全光線透過率を測定した。
【００５１】
評価基準は下記の通りとした。○が許容範囲である。
×…０．１％超過
△…０．０１％超過、０．１％以下
○…０．０１％以下
結果を表１に示す。
≪ハウス内の作業性≫
農業用フィルムを用いて透明層（Ａ層）が太陽光が当たる側となるようにハウス展張し、ハウス内で作業灯（パナソニック製、品番電照用電球〈商品名：みのり〉）を灯して新聞を読んだ際の文字認識を官能評価により評価した。
【００５２】
評価基準は下記の通りとした。○が許容範囲である。
×…新聞がハウス中で読めない
△…新聞がハウス中で読み辛い
○…新聞がハウス中で問題なく読める
【００５３】
【表１】
0006615636.tif 000002
【符号の説明】
【００５４】
１．透明層（Ａ層）
２．白色層（Ｂ層）
３．灰色層（Ｃ層）
【図１】
0006615636.tif 000003